(57)【要約】【課題】ビスコースレーヨンの親水性を阻害することなく、優れた工程通過性を示すビスコースレーヨン不織布用処理剤及びビスコースレーヨンを提供する。【解決手段】本発明のビスコースレーヨン不織布用処理剤は、分子中に２〜６個の水酸基を有する多価アルコール、炭素数１２〜２４の脂肪酸、及び非イオン界面活性剤を含有することを特徴とする。また、本発明のビスコースレーヨンは、前記ビスコースレーヨン不織布用処理剤が付着していることを特徴とする。【選択図】なし【特許請求の範囲】
【請求項１】
分子中に２〜６個の水酸基を有する多価アルコール、炭素数１２〜２４の脂肪酸、及び非イオン界面活性剤を含有することを特徴とするビスコースレーヨン不織布用処理剤。
【請求項２】
前記多価アルコール、前記脂肪酸、及び前記非イオン界面活性剤の含有割合の合計を１００質量％とすると、前記多価アルコールを０．１〜１０質量％、前記脂肪酸を０．１〜１０質量％、及び前記非イオン界面活性剤を８０〜９５質量％の割合で含有する請求項１に記載のビスコースレーヨン不織布用処理剤。
【請求項３】
更に、炭化水素化合物、油脂、エステル、及びシリコーンから選ばれる少なくとも一種の油性成分を含み、且つ７０℃で液状である潤滑油を含有する請求項１に記載のビスコースレーヨン不織布用処理剤。
【請求項４】
前記多価アルコール、前記脂肪酸、前記非イオン界面活性剤、及び前記潤滑油の含有割合の合計を１００質量％とすると、前記多価アルコールを０．１〜１０質量％、前記脂肪酸を０．１〜１０質量％、前記非イオン界面活性剤を５０〜９５質量％、及び前記潤滑油を１〜４０質量％の割合で含有する請求項３に記載のビスコースレーヨン不織布用処理剤。
【請求項５】
更にアニオン界面活性剤を含有する請求項１に記載のビスコースレーヨン不織布用処理剤。
【請求項６】
前記多価アルコール、前記脂肪酸、前記非イオン界面活性剤、及び前記アニオン界面活性剤の含有割合の合計を１００質量％とすると、前記多価アルコールを０．１〜１０質量％、前記脂肪酸を０．１〜１０質量％、前記非イオン界面活性剤を５０〜９５質量％、及び前記アニオン界面活性剤を１〜３０質量％の割合で含有する請求項５に記載のビスコースレーヨン不織布用処理剤。
【請求項７】
更にアニオン界面活性剤を含有する請求項３に記載のビスコースレーヨン不織布用処理剤。
【請求項８】
前記多価アルコール、前記脂肪酸、前記非イオン界面活性剤、前記潤滑油、及び前記アニオン界面活性剤の含有割合の合計を１００質量％とすると、前記多価アルコールを０．１〜１０質量％、前記脂肪酸を０．１〜１０質量％、前記非イオン界面活性剤を５０〜９５質量％、前記潤滑油を１〜４０質量％、及び前記アニオン界面活性剤を１〜３０質量％の割合で含有する請求項７に記載のビスコースレーヨン不織布用処理剤。
【請求項９】
酸価が０．１〜３０であり、けん化価が２０〜８０であって、水酸基価が８０〜２００である請求項１〜８のいずれか一項に記載のビスコースレーヨン不織布用処理剤。
【請求項１０】
請求項１〜９のいずれか一項に記載のビスコースレーヨン不織布用処理剤が付着していることを特徴とするビスコースレーヨン。
【発明の詳細な説明】
【技術分野】
【０００１】
本発明は、ビスコースレーヨンの親水性を阻害することなく、優れた工程通過性を示すビスコースレーヨン不織布用処理剤及びかかる処理剤が付着したビスコースレーヨンに関する。
【背景技術】
【０００２】
一般に、不織布に使用される原料繊維として、木綿繊維等の天然繊維、レーヨン等の再生繊維、ポリオレフィン等の合成樹脂が用いられている。原料繊維において、不織布を製造する際に必要とされる潤滑性、集束性等の各種特性を付与する観点から、原料繊維の表面に界面活性剤等を含有する不織布用処理剤を付着させる処理が行われることがある。
【０００３】
従来、特許文献１，２に開示される不織布用処理剤が知られている。特許文献１は、不織布用処理剤として、鉱物油、脂肪酸エステル、ポリオキシアルキレン多価アルコール脂肪酸エステル等を含む構成について開示する。特許文献２は、スパンレース用処理剤として、多価アルコール脂肪酸エステルサルフェート塩等を含む構成について開示する。
【先行技術文献】
【特許文献】
【０００４】
【特許文献１】国際公開第２０１６／１０４１０６号公報
【特許文献２】特開２０１４−２４０５３０号公報
【発明の概要】
【発明が解決しようとする課題】
【０００５】
しかし、これら従来の不織布用処理剤が、ビスコースレーヨン不織布に適用される場合、ビスコースレーヨンの親水性を阻害するとともに、特に高速化された不織布製造機械での工程通過性が悪いという問題があった。
【０００６】
本発明が解決しようとする課題は、ビスコースレーヨンの親水性を阻害することなく、優れた工程通過性を示すビスコースレーヨン不織布用処理剤及びビスコースレーヨンを提供する処にある。
【課題を解決するための手段】
【０００７】
本発明者らは、前記の課題を解決するべく研究した結果、特定の多価アルコール、特定の脂肪酸、及び非イオン界面活性剤を含有して成るビスコースレーヨン不織布用処理剤が正しく好適であることを見出した。
【０００８】
上記目的を達成するために、本発明の一態様では、分子中に２〜６個の水酸基を有する多価アルコール、炭素数１２〜２４の脂肪酸、及び非イオン界面活性剤を含有することを特徴とするビスコースレーヨン不織布用処理剤が提供される。
【０００９】
前記多価アルコール、前記脂肪酸、及び前記非イオン界面活性剤の含有割合の合計を１００質量％とすると、前記多価アルコールを０．１〜１０質量％、前記脂肪酸を０．１〜１０質量％、及び前記非イオン界面活性剤を８０〜９５質量％の割合で含有することが好ましい。
【００１０】
更に、炭化水素化合物、油脂、エステル、及びシリコーンから選ばれる少なくとも一種の油性成分を含み、且つ７０℃で液状である潤滑油を含有することが好ましい。
前記多価アルコール、前記脂肪酸、前記非イオン界面活性剤、及び前記潤滑油の含有割合の合計を１００質量％とすると、前記多価アルコールを０．１〜１０質量％、前記脂肪酸を０．１〜１０質量％、前記非イオン界面活性剤を５０〜９５質量％、及び前記潤滑油を１〜４０質量％の割合で含有することが好ましい。
【００１１】
更にアニオン界面活性剤を含有することが好ましい。
前記多価アルコール、前記脂肪酸、前記非イオン界面活性剤、及び前記アニオン界面活性剤の含有割合の合計を１００質量％とすると、前記多価アルコールを０．１〜１０質量％、前記脂肪酸を０．１〜１０質量％、前記非イオン界面活性剤を５０〜９５質量％、及び前記アニオン界面活性剤を１〜３０質量％の割合で含有することが好ましい。
【００１２】
前記潤滑剤を配合する構成において、更にアニオン界面活性剤を含有することが好ましい。
前記多価アルコール、前記脂肪酸、前記非イオン界面活性剤、前記潤滑油、及び前記アニオン界面活性剤の含有割合の合計を１００質量％とすると、前記多価アルコールを０．１〜１０質量％、前記脂肪酸を０．１〜１０質量％、前記非イオン界面活性剤を５０〜９５質量％、前記潤滑油を１〜４０質量％、及び前記アニオン界面活性剤を１〜３０質量％の割合で含有することが好ましい。
【００１３】
酸価が０．１〜３０であり、けん化価が２０〜８０であって、水酸基価が８０〜２００であることが好ましい。
また、本発明の別の態様は、前記ビスコースレーヨン不織布用処理剤が付着していることを特徴とするビスコースレーヨンが提供される。
【発明の効果】
【００１４】
本発明によると、ビスコースレーヨンの親水性を阻害することなく、優れた工程通過性を示すという効果がある。
【発明を実施するための形態】
【００１５】
（第１実施形態）
先ず、本発明に係るビスコースレーヨン不織布用処理剤（以下、処理剤という）を具体化した第１実施形態について説明する。本実施形態の処理剤は、下記の多価アルコール、下記の脂肪酸、及び非イオン界面活性剤を含有して成るものである。
【００１６】
多価アルコールは、分子中に２〜６個の水酸基を有する多価アルコールである。これらの多価アルコールは、１種を単独で使用してもよく、２種以上を組み合わせて使用してもよい。
【００１７】
脂肪酸は、炭素数１２〜２４の脂肪酸である。これらの脂肪酸は、１種を単独で使用してもよく、２種以上を組み合わせて使用してもよい。
本実施形態の処理剤に供する多価アルコールとしては、上述したように分子中に２〜６個の水酸基を有する多価アルコールである。分子中に２〜６個の水酸基を有する多価アルコールの具体例としては、例えばエチレングリコール、プロピレングリコール、ペンタンジオール、ヘキサンジオール、グリセリン、ペンタエリスリトール、ソルビトール、ソルビタン等が挙げられる。
【００１８】
炭素数１２〜２４の脂肪酸の具体例としては、例えばラウリン酸、ミリスチン酸、パルミチン酸、ステアリン酸、オレイン酸、リノール酸、リノレン酸、アラキジン酸、ベヘニン酸、リグノセリン酸等が挙げられる。
【００１９】
本実施形態の処理剤に供する非イオン界面活性剤の種類は、特に限定は無いが、例えば（１）ポリオキシエチレン（オキシエチレン単位の数（エチレンオキサイドの付加モル数）１０、以下ｎ＝１０とする）ラウリルエーテル、ポリオキシエチレン（ｎ＝２０）ステアリルエーテル、ポリオキシエチレン（ｎ＝３０）オレイルエーテル、ポリオキシエチレン（ｎ＝１０）アルキル（炭素数１２−１３）エーテル、ポリオキシアルキレン（ｎ＝１０、オキシプロピレン単位の数（プロピレンオキサイドの付加モル数）１０、以下ｍ＝１０とする）ラウリルエーテル等の飽和又は不飽和脂肪族１価アルコールにアルキレンオキサイドを付加反応させて得られるポリオキシアルキレンアルキル（又はアルケニル）エーテル、（２）ポリオキシエチレン（ｎ＝１０）ソルビタンモノラウレート、ポリオキシエチレン（ｎ＝２０）ソルビタンモノオレート、ポリオキシエチレン（ｎ＝２０）ソルビタンモノステアレート、ポリオキシエチレン（ｎ＝２０）ソルビタントリステアレート等の脂肪族多価アルコールにアルキレンオキサイドを付加反応させて得られるポリオキシアルキレン多価アルコールエーテル、（３）ポリオキシエチレン（ｎ＝１０）ラウリルエステル、ポリオキシエチレン（ｎ＝１０）ステアリルエステル、ポリオキシエチレン（ｎ＝２０）オレイルエステル、ポリオキシアルキレン（ｎ＝１０、ｍ＝１０）ステアリルエステル等の飽和又は不飽和脂肪酸にアルキレンオキサイドを付加反応させて得られるポリオキシアルキレンアルキル（又はアルキレン）エステル、（４）ポリエチレングリコール（分子量４００）モノオレート、ポリエチレングリコール（分子量６００）ジオレート、ポリエチレングリコール（分子量１０００）モノステアレート等の飽和又は不飽和脂肪酸にポリアルキレングリコールを付加反応させて得られるポリアルキレングリコールアルキル（又はアルキレン）エステル、（５）ポリオキシエチレン（ｎ＝３０）ひまし油エステル、ポリオキシアルキレン（ｎ＝１０、ｍ＝１０）ひまし油エステル、ポリオキシエチレン（ｎ＝１０）硬化ひまし油エステル等の油脂にアルキレンオキサイドを付加反応させて得られるポリオキシアルキレンの油脂エステル、（６）ポリオキシエチレン（ｎ＝１０）オクチルフェノールエーテル、ポリオキシエチレン（ｎ＝１０）ノニルフェノールエーテル等のアルキルフェノールにアルキレンオキサイドを付加反応させて得られるポリオキシアルキレンアルキルフェノールエーテル、（７）ポリオキシエチレン（ｎ＝５）オクチルアミノエーテル、ポリオキシエチレン（ｎ＝８）ラウリルアミノエーテル、ポリオキシエチレン（ｎ＝２０）ステアリルアミノエーテル等の飽和又は不飽和脂肪族アミンにアルキレンオキサイドを付加反応させて得られるポリオキシアルキレンアミノエーテル等が挙げられる。これらの非イオン界面活性剤は、１種を単独で使用してもよく、２種以上を組み合わせて使用してもよい。また、アルキレンオキサイドとして、エチレンオキサイド及びプロピレンオキサイドを有する場合、エチレンオキサイド及びプロピレンオキサイドの付加形態は、ブロック付加、ランダム付加、及びブロック付加とランダム付加の組み合わせのいずれでもよく、特に制限はない。
【００２０】
本実施形態の処理剤は、処理剤中の上述した多価アルコール、脂肪酸、及び非イオン界面活性剤の含有比率に制限はない。上述した多価アルコール、脂肪酸、及び非イオン界面活性剤の含有割合の合計を１００質量％とすると、多価アルコールを０．１〜１０質量％、脂肪酸を０．１〜１０質量％、及び非イオン界面活性剤を８０〜９５質量％の割合で含有して成ることが好ましい。かかる構成の場合、本発明の効果をより向上させることができる。
【００２１】
本実施形態の処理剤は、更に炭化水素化合物、油脂、エステル、及びシリコーンから選ばれる少なくとも一種の油性成分を含み、且つ７０℃で液状である潤滑油を含有することができる。この潤滑油を配合することにより、本発明の効果をより向上させることができる。これらの油性成分は、１種を単独で使用してもよく、２種以上を組み合わせて使用してもよい。
【００２２】
潤滑油の７０℃における状態は、ＪＩＳ  Ｋ  ００６４により測定できる。
炭化水素化合物の具体例としては、例えば鉱物油、パラフィンワックス等が挙げられる。
【００２３】
油脂の具体例としては、例えばひまし油、ごま油、トール油、パーム油、パーム核油、やし油、菜種油、豚脂、牛脂、鯨油、これらの硬化油等が挙げられる。
エステルの具体例としては、例えばブチルステアレート、ステアリルステアレート、グリセリンモノオレート、グリセリントリオレート、ソルビタンモノラウレート、ソルビタントリラウレート、ソルビタンモノオレート、ソルビタントリオレート、ソルビタンモノステアレート、ソルビタントリステアレート等が挙げられる。
【００２４】
シリコーンの具体例としては、例えばジメチルシリコーン、アミノ変性シリコーン、ポリオキシアルキレン変性シリコーン等が挙げられる。
本実施形態の処理剤は、処理剤中の上述した多価アルコール、脂肪酸、非イオン界面活性剤、及び潤滑油の含有比率に制限はない。上述した多価アルコール、脂肪酸、非イオン界面活性剤、及び潤滑油の含有割合の合計を１００質量％とすると、多価アルコールを０．１〜１０質量％、脂肪酸を０．１〜１０質量％、非イオン界面活性剤を５０〜９５質量％、及び潤滑油を１〜４０質量％の割合で含有して成ることが好ましい。かかる構成の場合、本発明の効果をより向上させることができる。
【００２５】
本実施形態の処理剤は、更にアニオン界面活性剤を含有して成ることが好ましい。アニオン界面活性剤を配合することにより、得られたウェブがより優れた工程通過性を示す。特に通過したウェブの制電性をより向上させる。アニオン界面活性剤の種類に特に限定は無いが、例えば、（１）ラウリルリン酸エステルアルカリ金属塩、セチルリン酸エステルアルカリ金属塩、オレイルリン酸エステルアルカリ金属塩、ステアリルリン酸エステルアルカリ金属塩等の脂肪族アルコールのリン酸エステルのアルカリ金属塩、（２）ポリオキシエチレン（ｎ＝５）ラウリルエーテルリン酸エステルのアルカリ金属塩、ポリオキシエチレン（ｎ＝５）オレイルエーテルリン酸エステルのアルカリ金属塩、ポリオキシエチレン（ｎ＝１０）ステアリルエーテルリン酸エステルのアルカリ金属塩等の脂肪族アルコールにエチレンオキサイド及びプロピレンオキサイドから選ばれる少なくとも一種のアルキレンオキサイドを付加したもののリン酸エステルのアルカリ金属塩、（３）ラウリルスルホン酸エステルのアルカリ金属塩、オレイルスルホン酸エステルのアルカリ金属塩、ステアリルスルホン酸エステルのアルカリ金属塩等の脂肪族アルコールのスルホン酸エステルのアルカリ金属塩、（４）ラウリル硫酸エステルのアルカリ金属塩、オレイル硫酸エステルのアルカリ金属塩、ステアリル硫酸エステルのアルカリ金属塩等の脂肪族アルコールの硫酸エステルのアルカリ金属塩、（５）ポリオキシエチレン（ｎ＝３）ラウリルエーテル硫酸エステルのアルカリ金属塩、ポリオキシエチレン（ｎ＝５）ラウリルエーテル硫酸エステルのアルカリ金属塩、ポリオキシアルキレン（ｎ＝３、ｍ＝３）ラウリルエーテル硫酸エステルのアルカリ金属塩、ポリオキシエチレン（ｎ＝３）オレイルエーテル硫酸エステルのアルカリ金属塩、ポリオキシエチレン（ｎ＝５）オレイルエーテル硫酸エステルのアルカリ金属塩等の脂肪族アルコールにエチレンオキサイド及びプロピレンオキサイドから選ばれる少なくとも一種のアルキレンオキサイドを付加したものの硫酸エステルのアルカリ金属塩、（６）ひまし油脂肪酸硫酸エステルのアルカリ金属塩、ごま油脂肪酸硫酸エステルのアルカリ金属塩、トール油脂肪酸硫酸エステルのアルカリ金属塩、大豆油脂肪酸硫酸エステルのアルカリ金属塩、なたね油脂肪酸硫酸エステルのアルカリ金属塩、パーム油脂肪酸硫酸エステルのアルカリ金属塩、豚脂脂肪酸硫酸エステルのアルカリ金属塩、牛脂脂肪酸硫酸エステルのアルカリ金属塩、鯨油脂肪酸硫酸エステルのアルカリ金属塩等の脂肪酸の硫酸エステルのアルカリ金属塩、（７）ひまし油の硫酸エステルのアルカリ金属塩、ごま油の硫酸エステルのアルカリ金属塩、トール油の硫酸エステルのアルカリ金属塩、大豆油の硫酸エステルのアルカリ金属塩、菜種油の硫酸エステルのアルカリ金属塩、パーム油の硫酸エステルのアルカリ金属塩、豚脂の硫酸エステルのアルカリ金属塩、牛脂の硫酸エステルのアルカリ金属塩、鯨油の硫酸エステルのアルカリ金属塩等の油脂の硫酸エステルのアルカリ金属塩、（８）ラウリン酸のアルカリ金属塩、オレイン酸のアルカリ金属塩、ステアリン酸のアルカリ金属塩等の脂肪酸のアルカリ金属塩等が挙げられる。
【００２６】
本実施形態の処理剤は、処理剤中の上述した多価アルコール、脂肪酸、非イオン界面活性剤、及びアニオン界面活性剤の含有比率に制限はない。上述した多価アルコール、脂肪酸、非イオン界面活性剤、及びアニオン界面活性剤の含有割合の合計を１００質量％とすると、多価アルコールを０．１〜１０質量％、脂肪酸を０．１〜１０質量％、非イオン界面活性剤を５０〜９５質量％、及びアニオン界面活性剤を１〜３０質量％の割合で含有して成ることが好ましい。かかる構成の場合、本発明の効果をより向上させることができる。
【００２７】
本実施形態の処理剤は、処理剤中の上述した多価アルコール、脂肪酸、非イオン界面活性剤、潤滑油、及びアニオン界面活性剤の含有比率に制限はない。上述した多価アルコール、脂肪酸、非イオン界面活性剤、潤滑油、及びアニオン界面活性剤の含有割合の合計を１００質量％とすると、多価アルコールを０．１〜１０質量％、脂肪酸を０．１〜１０質量％、非イオン界面活性剤を５０〜９５質量％、潤滑油を１〜４０質量％、及びアニオン界面活性剤を１〜３０質量％の割合で含有して成ることが好ましい。かかる構成の場合、本発明の効果をより向上させることができる。
【００２８】
本実施形態の処理剤は、処理剤の酸価、けん化価、水酸基価に特に制限はないが、酸価が０．１〜３０であり、けん化価が２０〜８０であって、水酸基価が８０〜２００であると好ましい。各値をかかる数値範囲に規定することにより、本発明の効果をより向上させる。特にけん化価が２０〜８０の場合、より優れた工程通過性が得られる。例えば斑を抑制し、均一なウェブを得ることができる。
【００２９】
ここで規定する酸価、けん化価、水酸基価は、ＪＩＳ  Ｋ  ００７０により測定できる。
（第２実施形態）
次に、本発明に係るビスコースレーヨンを具体化した第２実施形態について説明する。本実施形態のビスコースレーヨンは、第１実施形態の処理剤が付着しているビスコースレーヨンである。付着方法としては、公知の方法、例えば浸漬法、スプレー法、ローラー法等を適用することができる。また、付着させる工程としては、特に限定されないが、例えば精錬工程の後工程、紡績工程等が挙げられる。
【００３０】
第１実施形態の処理剤をビスコースレーヨン繊維に付着させる際の形態としては、例えば有機溶媒溶液、水性液等が挙げられる。ビスコースレーヨン繊維の処理方法は、第１実施形態の処理剤を水で希釈して濃度０．５〜２０質量％の水性液となし、該水性液をビスコースレーヨン繊維に対し、溶媒を含まない第１実施形態の処理剤として０．１〜１質量％の割合となるよう付着させることが好ましい。第１実施形態の処理剤が付着したビスコースレーヨンが、さらにカード機を通過して不織布が製造される場合、カードの種類としては、特に限定されないが、例えばフラットカード、コンビネーションカード、ローラーカード等が挙げられる。
【００３１】
上記実施形態の処理剤、ビスコースレーヨンによれば、以下のような効果を得ることができる。
（１）上記実施形態では、分子中に２〜６個の水酸基を有する多価アルコール、炭素数１２〜２４の脂肪酸、及び非イオン界面活性剤を含有する処理剤を構成した。したがって、ビスコースレーヨンの親水性を阻害することなく、優れた工程通過性を示す。特に、工程を通過したウェブに優れた制電性を付与するとともに、斑を抑制し、均一なウェブを得ることができる。また、近年の高速化された不織布製造機械においても優れた工程通過性を示す。また、処理剤に良好なエマルジョン安定性（乳化安定性）を付与することができる。
【００３２】
なお、上記実施形態は以下のように変更してもよい。
・上記実施形態の処理剤には、本発明の効果を阻害しない範囲内において、処理剤の品質保持のための安定化剤や制電剤として、つなぎ剤、酸化防止剤、紫外線吸収剤等の通常処理剤に用いられる成分をさらに配合してもよい。
【実施例】
【００３３】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００３４】
試験区分１（ビスコースレーヨン不織布用処理剤の調製）
・ビスコースレーヨン不織布用処理剤（実施例１）の調製
ソルビトール（Ａ−３）５％、ステアリン酸（Ｂ−３）５％、ポリオキシエチレン（ｎ＝２０）ソルビタンモノステアレート（Ｃ−５）１６％、ポリオキシエチレン（ｎ＝２０）ソルビタンモノオレート（Ｃ−６）４６％、牛脂（Ｄ−４）１０％、ポリオキシエチレン（ｎ＝５）ラウリルエーテルホスフェートカリウム塩（Ｅ−２）１０％、オレイン酸カリウム塩（Ｅ−８）８％となるように調製したビスコースレーヨンの紡績用処理剤１００部に水９００部を加え、５０℃で撹拌し不織布用処理剤（実施例１）を１０％有する水性液を調製した。
【００３５】
・ビスコースレーヨン不織布用処理剤（実施例１）の酸価、けん化価、水酸基価の測定
実施例１のビスコースレーヨン不織布用処理剤の酸価、けん化価、水酸基価をＪＩＳ  Ｋ  ００７０により測定した。
【００３６】
・ビスコースレーヨン不織布用処理剤（実施例２〜２７及び比較例１〜５）の調製
実施例１のビスコースレーヨン不織布用処理剤の調製と同様に、実施例２〜２７及び比較例１〜５の処理剤を調製した。表１において、各例で使用した多価アルコール、脂肪酸、非イオン界面活性剤、潤滑剤、及びアニオン界面活性剤の種類、処理剤中における各成分の含有比率（％）を示した。また、酸価、けん化価、水酸基価をＪＩＳ  Ｋ  ００７０により測定した結果を表１に示した。
【００３７】
【表１】
2020002497.tif 000002
表１において、
Ａ−１：エチレングリコール、
Ａ−２：グリセリン、
Ａ−３：ソルビトール、
Ａ−４：ソルビタン、
Ｂ−１：ラウリン酸、
Ｂ−２：オレイン酸、
Ｂ−３：ステアリン酸、
Ｂ−４：ベヘニン酸、
Ｃ−１：ポリオキシエチレン（ｎ＝１０）ラウリルエーテル、
Ｃ−２：ポリオキシエチレン（ｎ＝２０）ステアリルエーテル、
Ｃ−３：ポリオキシエチレン（ｎ＝３０）オレイルエーテル、
Ｃ−４：ポリオキシエチレン（ｎ＝２０）ソルビタンモノラウレート、
Ｃ−５：ポリオキシエチレン（ｎ＝２０）ソルビタンモノステアレート、
Ｃ−６：ポリオキシエチレン（ｎ＝２０）ソルビタンモノオレート、
Ｃ−７：ポリオキシエチレン（ｎ＝２０）ソルビタントリステアレート、
Ｃ−８：ポリオキシエチレン（ｎ＝１０）ラウリルエステル、
Ｃ−９：ポリオキシエチレン（ｎ＝２０）ステアリルエステル、
Ｃ−１０：ポリエチレングリコール（分子量４００）モノオレート、
Ｄ−１：鉱物油（粘度３０秒）、
Ｄ−２：鉱物油（粘度８０秒）、
Ｄ−３：鉱物油（粘度１２０秒）、
Ｄ−４：牛脂、
Ｄ−５：グリセリンモノオレート、
Ｄ−６：ソルビタンモノオレート、
Ｄ−７：ソルビタントリステアレート
Ｄ−８：ソルビタンモノステアレート、
Ｄ−９：パラフィンワックス、
Ｄ−１０：アミノシリコーン、
Ｅ−１：ラウリルホスフェートカリウム塩、
Ｅ−２：ポリオキシエチレン（ｎ＝５）ラウリルエーテルホスフェートカリウム塩、
Ｅ−３：Ｃ１２−１３アルコールスルホネートナトリウム塩、
Ｅ−４：牛脂サルフェートナトリウム塩、
Ｅ−５：トール油脂肪酸サルフェートナトリウム塩、
Ｅ−６：ラウリルサルフェートナトリウム塩、
Ｅ−７：ポリオキシエチレン（ｎ＝５）ラウリルエーテルサルフェートナトリウム塩、
Ｅ−８：オレイン酸カリウム塩、
を示す。
【００３８】
試験区分２（ビスコースレーヨン繊維へのビスコースレーヨン不織布用処理剤の付着）
表１に記載した各例のビスコースレーヨン不織布用処理剤の水性液をさらに希釈してビスコースレーヨン不織布用処理剤の１％エマルジョンを調製した。各水性エマルジョンを繊度１．３×１０−４ｇ／ｍ（１．２デニール）で繊維長３８ｍｍのビスコースレーヨン繊維に、付着量（溶媒を除く）が０．３質量％となるようスプレー給油で付着させ、８０℃の熱風乾燥機で２時間乾燥した。その後、２５℃×４０％ＲＨの雰囲気下に一夜調湿して、ビスコースレーヨン不織布用処理剤を付着させた処理済みビスコースレーヨンを得た。得られたビスコースレーヨンについて、親水性、及び工程通過性として高速カード特性について評価した。高速カード特性は、具体的には下記に示すように制電性とウェブ性状について評価した。
【００３９】
試験区分３（ビスコースレーヨン不織布用処理剤の評価）
・親水性の評価
上記で得た処理済みビスコースレーヨンを用い、ＥＤＡＮＡ法（ＮＷＳＰ  ０１０．１．ＲＯ（１５））により測定を実施した。かかる評価結果を表１に示した。
【００４０】
・親水性の評価基準
◎：未処理のビスコースレーヨンと同等の親水性を示す。
○：未処理のビスコースレーヨンよりも僅かに親水性は劣るが、問題にならない。
×：未処理のビスコースレーヨンよりも親水性が劣り、問題である。
【００４１】
・制電性の評価
上記で得た処理済みビスコースレーヨン１０ｋｇを用い、２０℃×４０％ＲＨの雰囲気下でフラットカード（豊和工業社製）に供し、紡出速度＝１４０ｍ／分の条件で通過させた。紡出されるカードウェブの静電気を以下の基準で判定した。かかる評価結果を表１に示した。
【００４２】
・制電性の評価基準
◎：２ｋＶ以下。
○：２ｋＶを超え且つ４ｋＶ以下。
×：４ｋＶより大きい。
【００４３】
・ウェブ形状の評価
上記で得た処理済みビスコースレーヨン１０ｋｇを用い、３０℃×７０％ＲＨの雰囲気下でフラットカード（豊和工業社製）に供し、紡出速度＝１４０ｍ／分の条件で通過させた。紡出されるカードウェブの外観形状について以下の基準で判定した。かかる評価結果を表１に示した。
【００４４】
・ウェブ形状の評価基準
◎：斑が全くなく、優れて均一である。
○：わずかな斑が認められるが、問題にならない。
×：斑が多く確認でき、問題である。
【００４５】
・乳化安定性の評価
試験区分１で調製した不織布用処理剤を１０％有する水溶液を５０℃で３日間精置し、水溶液の外観を目視で判定した。かかる評価結果を表１に示した。
【００４６】
・乳化安定性の評価基準
◎：粒子の析出が全くなく、優れて均一である。
○：わずかな粒子の析出は認められるが、問題にならない。
×：粒子の析出が多く、問題である。
【００４７】
表１の結果からも明らかなように、本発明によれば、ビスコースレーヨンの親水性を阻害することなく、近年の高速化された機械においても優れた工程通過性を示し、かつ良好な乳化安定性を付与できるという効果がある。
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
分子中に２〜６個の水酸基を有する多価アルコール、炭素数１２〜２４の脂肪酸、及び非イオン界面活性剤を含有し、不織布の原料繊維のビスコースレーヨン繊維に付着させて使用されることを特徴とするビスコースレーヨン不織布用処理剤（洗浄又は洗濯用配合物としての適用を除く）。
【請求項２】
前記多価アルコール、前記脂肪酸、及び前記非イオン界面活性剤の含有割合の合計を１００質量％とすると、前記多価アルコールを０．１〜１０質量％、前記脂肪酸を０．１〜１０質量％、及び前記非イオン界面活性剤を８０〜９５質量％の割合で含有する請求項１に記載のビスコースレーヨン不織布用処理剤。
【請求項３】
更に、炭化水素化合物、油脂、エステル、及びシリコーンから選ばれる少なくとも一種の油性成分を含み、且つ７０℃で液状である潤滑油を含有する請求項１に記載のビスコースレーヨン不織布用処理剤。
【請求項４】
前記多価アルコール、前記脂肪酸、前記非イオン界面活性剤、及び前記潤滑油の含有割合の合計を１００質量％とすると、前記多価アルコールを０．１〜１０質量％、前記脂肪酸を０．１〜１０質量％、前記非イオン界面活性剤を５０〜９５質量％、及び前記潤滑油を１〜４０質量％の割合で含有する請求項３に記載のビスコースレーヨン不織布用処理剤。
【請求項５】
更にアニオン界面活性剤を含有する請求項１に記載のビスコースレーヨン不織布用処理剤。
【請求項６】
前記多価アルコール、前記脂肪酸、前記非イオン界面活性剤、及び前記アニオン界面活性剤の含有割合の合計を１００質量％とすると、前記多価アルコールを０．１〜１０質量％、前記脂肪酸を０．１〜１０質量％、前記非イオン界面活性剤を５０〜９５質量％、及び前記アニオン界面活性剤を１〜３０質量％の割合で含有する請求項５に記載のビスコースレーヨン不織布用処理剤。
【請求項７】
更にアニオン界面活性剤を含有する請求項３に記載のビスコースレーヨン不織布用処理剤。
【請求項８】
前記多価アルコール、前記脂肪酸、前記非イオン界面活性剤、前記潤滑油、及び前記アニオン界面活性剤の含有割合の合計を１００質量％とすると、前記多価アルコールを０．１〜１０質量％、前記脂肪酸を０．１〜１０質量％、前記非イオン界面活性剤を５０〜９５質量％、前記潤滑油を１〜４０質量％、及び前記アニオン界面活性剤を１〜３０質量％の割合で含有する請求項７に記載のビスコースレーヨン不織布用処理剤。
【請求項９】
酸価が０．１〜３０であり、けん化価が２０〜８０であって、水酸基価が８０〜２００である請求項１〜８のいずれか一項に記載のビスコースレーヨン不織布用処理剤。
【請求項１０】
請求項１〜９のいずれか一項に記載のビスコースレーヨン不織布用処理剤が付着していることを特徴とするビスコースレーヨン。
【手続補正２】
【補正対象書類名】明細書
【補正対象項目名】全文
【補正方法】変更
【補正の内容】
【発明の詳細な説明】
【技術分野】
【０００１】
本発明は、ビスコースレーヨンの親水性を阻害することなく、優れた工程通過性を示すビスコースレーヨン不織布用処理剤及びかかる処理剤が付着したビスコースレーヨンに関する。
【背景技術】
【０００２】
一般に、不織布に使用される原料繊維として、木綿繊維等の天然繊維、レーヨン等の再生繊維、ポリオレフィン等の合成樹脂が用いられている。原料繊維において、不織布を製造する際に必要とされる潤滑性、集束性等の各種特性を付与する観点から、原料繊維の表面に界面活性剤等を含有する不織布用処理剤を付着させる処理が行われることがある。
【０００３】
従来、特許文献１，２に開示される不織布用処理剤が知られている。特許文献１は、不織布用処理剤として、鉱物油、脂肪酸エステル、ポリオキシアルキレン多価アルコール脂肪酸エステル等を含む構成について開示する。特許文献２は、スパンレース用処理剤として、多価アルコール脂肪酸エステルサルフェート塩等を含む構成について開示する。
【先行技術文献】
【特許文献】
【０００４】
【特許文献１】国際公開第２０１６／１０４１０６号公報
【特許文献２】特開２０１４−２４０５３０号公報
【発明の概要】
【発明が解決しようとする課題】
【０００５】
しかし、これら従来の不織布用処理剤が、ビスコースレーヨン不織布に適用される場合、ビスコースレーヨンの親水性を阻害するとともに、特に高速化された不織布製造機械での工程通過性が悪いという問題があった。
【０００６】
本発明が解決しようとする課題は、ビスコースレーヨンの親水性を阻害することなく、優れた工程通過性を示すビスコースレーヨン不織布用処理剤及びビスコースレーヨンを提供する処にある。
【課題を解決するための手段】
【０００７】
本発明者らは、前記の課題を解決するべく研究した結果、特定の多価アルコール、特定の脂肪酸、及び非イオン界面活性剤を含有して成るビスコースレーヨン不織布用処理剤が正しく好適であることを見出した。
【０００８】
上記目的を達成するために、本発明の一態様では、分子中に２〜６個の水酸基を有する多価アルコール、炭素数１２〜２４の脂肪酸、及び非イオン界面活性剤を含有し、不織布の原料繊維のビスコースレーヨン繊維に付着させて使用されることを特徴とするビスコースレーヨン不織布用処理剤（洗浄又は洗濯用配合物としての適用を除く）が提供される。
【０００９】
前記多価アルコール、前記脂肪酸、及び前記非イオン界面活性剤の含有割合の合計を１００質量％とすると、前記多価アルコールを０．１〜１０質量％、前記脂肪酸を０．１〜１０質量％、及び前記非イオン界面活性剤を８０〜９５質量％の割合で含有することが好ましい。
【００１０】
更に、炭化水素化合物、油脂、エステル、及びシリコーンから選ばれる少なくとも一種の油性成分を含み、且つ７０℃で液状である潤滑油を含有することが好ましい。
前記多価アルコール、前記脂肪酸、前記非イオン界面活性剤、及び前記潤滑油の含有割合の合計を１００質量％とすると、前記多価アルコールを０．１〜１０質量％、前記脂肪酸を０．１〜１０質量％、前記非イオン界面活性剤を５０〜９５質量％、及び前記潤滑油を１〜４０質量％の割合で含有することが好ましい。
【００１１】
更にアニオン界面活性剤を含有することが好ましい。
前記多価アルコール、前記脂肪酸、前記非イオン界面活性剤、及び前記アニオン界面活性剤の含有割合の合計を１００質量％とすると、前記多価アルコールを０．１〜１０質量％、前記脂肪酸を０．１〜１０質量％、前記非イオン界面活性剤を５０〜９５質量％、及び前記アニオン界面活性剤を１〜３０質量％の割合で含有することが好ましい。
【００１２】
前記潤滑剤を配合する構成において、更にアニオン界面活性剤を含有することが好ましい。
前記多価アルコール、前記脂肪酸、前記非イオン界面活性剤、前記潤滑油、及び前記アニオン界面活性剤の含有割合の合計を１００質量％とすると、前記多価アルコールを０．１〜１０質量％、前記脂肪酸を０．１〜１０質量％、前記非イオン界面活性剤を５０〜９５質量％、前記潤滑油を１〜４０質量％、及び前記アニオン界面活性剤を１〜３０質量％の割合で含有することが好ましい。
【００１３】
酸価が０．１〜３０であり、けん化価が２０〜８０であって、水酸基価が８０〜２００であることが好ましい。
また、本発明の別の態様は、前記ビスコースレーヨン不織布用処理剤が付着していることを特徴とするビスコースレーヨンが提供される。
【発明の効果】
【００１４】
本発明によると、ビスコースレーヨンの親水性を阻害することなく、優れた工程通過性を示すという効果がある。
【発明を実施するための形態】
【００１５】
（第１実施形態）
先ず、本発明に係るビスコースレーヨン不織布用処理剤（以下、処理剤という）を具体化した第１実施形態について説明する。本実施形態の処理剤（洗浄又は洗濯用配合物としての適用を除く）は、下記の多価アルコール、下記の脂肪酸、及び非イオン界面活性剤を含有して成り、不織布の原料繊維のビスコースレーヨン繊維に付着させて使用されるものである。
【００１６】
多価アルコールは、分子中に２〜６個の水酸基を有する多価アルコールである。これらの多価アルコールは、１種を単独で使用してもよく、２種以上を組み合わせて使用してもよい。
【００１７】
脂肪酸は、炭素数１２〜２４の脂肪酸である。これらの脂肪酸は、１種を単独で使用してもよく、２種以上を組み合わせて使用してもよい。
本実施形態の処理剤に供する多価アルコールとしては、上述したように分子中に２〜６個の水酸基を有する多価アルコールである。分子中に２〜６個の水酸基を有する多価アルコールの具体例としては、例えばエチレングリコール、プロピレングリコール、ペンタンジオール、ヘキサンジオール、グリセリン、ペンタエリスリトール、ソルビトール、ソルビタン等が挙げられる。
【００１８】
炭素数１２〜２４の脂肪酸の具体例としては、例えばラウリン酸、ミリスチン酸、パルミチン酸、ステアリン酸、オレイン酸、リノール酸、リノレン酸、アラキジン酸、ベヘニン酸、リグノセリン酸等が挙げられる。
【００１９】
本実施形態の処理剤に供する非イオン界面活性剤の種類は、特に限定は無いが、例えば（１）ポリオキシエチレン（オキシエチレン単位の数（エチレンオキサイドの付加モル数）１０、以下ｎ＝１０とする）ラウリルエーテル、ポリオキシエチレン（ｎ＝２０）ステアリルエーテル、ポリオキシエチレン（ｎ＝３０）オレイルエーテル、ポリオキシエチレン（ｎ＝１０）アルキル（炭素数１２−１３）エーテル、ポリオキシアルキレン（ｎ＝１０、オキシプロピレン単位の数（プロピレンオキサイドの付加モル数）１０、以下ｍ＝１０とする）ラウリルエーテル等の飽和又は不飽和脂肪族１価アルコールにアルキレンオキサイドを付加反応させて得られるポリオキシアルキレンアルキル（又はアルケニル）エーテル、（２）ポリオキシエチレン（ｎ＝１０）ソルビタンモノラウレート、ポリオキシエチレン（ｎ＝２０）ソルビタンモノオレート、ポリオキシエチレン（ｎ＝２０）ソルビタンモノステアレート、ポリオキシエチレン（ｎ＝２０）ソルビタントリステアレート等の脂肪族多価アルコールにアルキレンオキサイドを付加反応させて得られるポリオキシアルキレン多価アルコールエーテル、（３）ポリオキシエチレン（ｎ＝１０）ラウリルエステル、ポリオキシエチレン（ｎ＝１０）ステアリルエステル、ポリオキシエチレン（ｎ＝２０）オレイルエステル、ポリオキシアルキレン（ｎ＝１０、ｍ＝１０）ステアリルエステル等の飽和又は不飽和脂肪酸にアルキレンオキサイドを付加反応させて得られるポリオキシアルキレンアルキル（又はアルキレン）エステル、（４）ポリエチレングリコール（分子量４００）モノオレート、ポリエチレングリコール（分子量６００）ジオレート、ポリエチレングリコール（分子量１０００）モノステアレート等の飽和又は不飽和脂肪酸にポリアルキレングリコールを付加反応させて得られるポリアルキレングリコールアルキル（又はアルキレン）エステル、（５）ポリオキシエチレン（ｎ＝３０）ひまし油エステル、ポリオキシアルキレン（ｎ＝１０、ｍ＝１０）ひまし油エステル、ポリオキシエチレン（ｎ＝１０）硬化ひまし油エステル等の油脂にアルキレンオキサイドを付加反応させて得られるポリオキシアルキレンの油脂エステル、（６）ポリオキシエチレン（ｎ＝１０）オクチルフェノールエーテル、ポリオキシエチレン（ｎ＝１０）ノニルフェノールエーテル等のアルキルフェノールにアルキレンオキサイドを付加反応させて得られるポリオキシアルキレンアルキルフェノールエーテル、（７）ポリオキシエチレン（ｎ＝５）オクチルアミノエーテル、ポリオキシエチレン（ｎ＝８）ラウリルアミノエーテル、ポリオキシエチレン（ｎ＝２０）ステアリルアミノエーテル等の飽和又は不飽和脂肪族アミンにアルキレンオキサイドを付加反応させて得られるポリオキシアルキレンアミノエーテル等が挙げられる。これらの非イオン界面活性剤は、１種を単独で使用してもよく、２種以上を組み合わせて使用してもよい。また、アルキレンオキサイドとして、エチレンオキサイド及びプロピレンオキサイドを有する場合、エチレンオキサイド及びプロピレンオキサイドの付加形態は、ブロック付加、ランダム付加、及びブロック付加とランダム付加の組み合わせのいずれでもよく、特に制限はない。
【００２０】
本実施形態の処理剤は、処理剤中の上述した多価アルコール、脂肪酸、及び非イオン界面活性剤の含有比率に制限はない。上述した多価アルコール、脂肪酸、及び非イオン界面活性剤の含有割合の合計を１００質量％とすると、多価アルコールを０．１〜１０質量％、脂肪酸を０．１〜１０質量％、及び非イオン界面活性剤を８０〜９５質量％の割合で含有して成ることが好ましい。かかる構成の場合、本発明の効果をより向上させることができる。
【００２１】
本実施形態の処理剤は、更に炭化水素化合物、油脂、エステル、及びシリコーンから選ばれる少なくとも一種の油性成分を含み、且つ７０℃で液状である潤滑油を含有することができる。この潤滑油を配合することにより、本発明の効果をより向上させることができる。これらの油性成分は、１種を単独で使用してもよく、２種以上を組み合わせて使用してもよい。
【００２２】
潤滑油の７０℃における状態は、ＪＩＳ  Ｋ  ００６４により測定できる。
炭化水素化合物の具体例としては、例えば鉱物油、パラフィンワックス等が挙げられる。
【００２３】
油脂の具体例としては、例えばひまし油、ごま油、トール油、パーム油、パーム核油、やし油、菜種油、豚脂、牛脂、鯨油、これらの硬化油等が挙げられる。
エステルの具体例としては、例えばブチルステアレート、ステアリルステアレート、グリセリンモノオレート、グリセリントリオレート、ソルビタンモノラウレート、ソルビタントリラウレート、ソルビタンモノオレート、ソルビタントリオレート、ソルビタンモノステアレート、ソルビタントリステアレート等が挙げられる。
【００２４】
シリコーンの具体例としては、例えばジメチルシリコーン、アミノ変性シリコーン、ポリオキシアルキレン変性シリコーン等が挙げられる。
本実施形態の処理剤は、処理剤中の上述した多価アルコール、脂肪酸、非イオン界面活性剤、及び潤滑油の含有比率に制限はない。上述した多価アルコール、脂肪酸、非イオン界面活性剤、及び潤滑油の含有割合の合計を１００質量％とすると、多価アルコールを０．１〜１０質量％、脂肪酸を０．１〜１０質量％、非イオン界面活性剤を５０〜９５質量％、及び潤滑油を１〜４０質量％の割合で含有して成ることが好ましい。かかる構成の場合、本発明の効果をより向上させることができる。
【００２５】
本実施形態の処理剤は、更にアニオン界面活性剤を含有して成ることが好ましい。アニオン界面活性剤を配合することにより、得られたウェブがより優れた工程通過性を示す。特に通過したウェブの制電性をより向上させる。アニオン界面活性剤の種類に特に限定は無いが、例えば、（１）ラウリルリン酸エステルアルカリ金属塩、セチルリン酸エステルアルカリ金属塩、オレイルリン酸エステルアルカリ金属塩、ステアリルリン酸エステルアルカリ金属塩等の脂肪族アルコールのリン酸エステルのアルカリ金属塩、（２）ポリオキシエチレン（ｎ＝５）ラウリルエーテルリン酸エステルのアルカリ金属塩、ポリオキシエチレン（ｎ＝５）オレイルエーテルリン酸エステルのアルカリ金属塩、ポリオキシエチレン（ｎ＝１０）ステアリルエーテルリン酸エステルのアルカリ金属塩等の脂肪族アルコールにエチレンオキサイド及びプロピレンオキサイドから選ばれる少なくとも一種のアルキレンオキサイドを付加したもののリン酸エステルのアルカリ金属塩、（３）ラウリルスルホン酸エステルのアルカリ金属塩、オレイルスルホン酸エステルのアルカリ金属塩、ステアリルスルホン酸エステルのアルカリ金属塩等の脂肪族アルコールのスルホン酸エステルのアルカリ金属塩、（４）ラウリル硫酸エステルのアルカリ金属塩、オレイル硫酸エステルのアルカリ金属塩、ステアリル硫酸エステルのアルカリ金属塩等の脂肪族アルコールの硫酸エステルのアルカリ金属塩、（５）ポリオキシエチレン（ｎ＝３）ラウリルエーテル硫酸エステルのアルカリ金属塩、ポリオキシエチレン（ｎ＝５）ラウリルエーテル硫酸エステルのアルカリ金属塩、ポリオキシアルキレン（ｎ＝３、ｍ＝３）ラウリルエーテル硫酸エステルのアルカリ金属塩、ポリオキシエチレン（ｎ＝３）オレイルエーテル硫酸エステルのアルカリ金属塩、ポリオキシエチレン（ｎ＝５）オレイルエーテル硫酸エステルのアルカリ金属塩等の脂肪族アルコールにエチレンオキサイド及びプロピレンオキサイドから選ばれる少なくとも一種のアルキレンオキサイドを付加したものの硫酸エステルのアルカリ金属塩、（６）ひまし油脂肪酸硫酸エステルのアルカリ金属塩、ごま油脂肪酸硫酸エステルのアルカリ金属塩、トール油脂肪酸硫酸エステルのアルカリ金属塩、大豆油脂肪酸硫酸エステルのアルカリ金属塩、なたね油脂肪酸硫酸エステルのアルカリ金属塩、パーム油脂肪酸硫酸エステルのアルカリ金属塩、豚脂脂肪酸硫酸エステルのアルカリ金属塩、牛脂脂肪酸硫酸エステルのアルカリ金属塩、鯨油脂肪酸硫酸エステルのアルカリ金属塩等の脂肪酸の硫酸エステルのアルカリ金属塩、（７）ひまし油の硫酸エステルのアルカリ金属塩、ごま油の硫酸エステルのアルカリ金属塩、トール油の硫酸エステルのアルカリ金属塩、大豆油の硫酸エステルのアルカリ金属塩、菜種油の硫酸エステルのアルカリ金属塩、パーム油の硫酸エステルのアルカリ金属塩、豚脂の硫酸エステルのアルカリ金属塩、牛脂の硫酸エステルのアルカリ金属塩、鯨油の硫酸エステルのアルカリ金属塩等の油脂の硫酸エステルのアルカリ金属塩、（８）ラウリン酸のアルカリ金属塩、オレイン酸のアルカリ金属塩、ステアリン酸のアルカリ金属塩等の脂肪酸のアルカリ金属塩等が挙げられる。
【００２６】
本実施形態の処理剤は、処理剤中の上述した多価アルコール、脂肪酸、非イオン界面活性剤、及びアニオン界面活性剤の含有比率に制限はない。上述した多価アルコール、脂肪酸、非イオン界面活性剤、及びアニオン界面活性剤の含有割合の合計を１００質量％とすると、多価アルコールを０．１〜１０質量％、脂肪酸を０．１〜１０質量％、非イオン界面活性剤を５０〜９５質量％、及びアニオン界面活性剤を１〜３０質量％の割合で含有して成ることが好ましい。かかる構成の場合、本発明の効果をより向上させることができる。
【００２７】
本実施形態の処理剤は、処理剤中の上述した多価アルコール、脂肪酸、非イオン界面活性剤、潤滑油、及びアニオン界面活性剤の含有比率に制限はない。上述した多価アルコール、脂肪酸、非イオン界面活性剤、潤滑油、及びアニオン界面活性剤の含有割合の合計を１００質量％とすると、多価アルコールを０．１〜１０質量％、脂肪酸を０．１〜１０質量％、非イオン界面活性剤を５０〜９５質量％、潤滑油を１〜４０質量％、及びアニオン界面活性剤を１〜３０質量％の割合で含有して成ることが好ましい。かかる構成の場合、本発明の効果をより向上させることができる。
【００２８】
本実施形態の処理剤は、処理剤の酸価、けん化価、水酸基価に特に制限はないが、酸価が０．１〜３０であり、けん化価が２０〜８０であって、水酸基価が８０〜２００であると好ましい。各値をかかる数値範囲に規定することにより、本発明の効果をより向上させる。特にけん化価が２０〜８０の場合、より優れた工程通過性が得られる。例えば斑を抑制し、均一なウェブを得ることができる。
【００２９】
ここで規定する酸価、けん化価、水酸基価は、ＪＩＳ  Ｋ  ００７０により測定できる。
（第２実施形態）
次に、本発明に係るビスコースレーヨンを具体化した第２実施形態について説明する。本実施形態のビスコースレーヨンは、第１実施形態の処理剤が付着しているビスコースレーヨンである。付着方法としては、公知の方法、例えば浸漬法、スプレー法、ローラー法等を適用することができる。また、付着させる工程としては、特に限定されないが、例えば精錬工程の後工程、紡績工程等が挙げられる。
【００３０】
第１実施形態の処理剤をビスコースレーヨン繊維に付着させる際の形態としては、例えば有機溶媒溶液、水性液等が挙げられる。ビスコースレーヨン繊維の処理方法は、第１実施形態の処理剤を水で希釈して濃度０．５〜２０質量％の水性液となし、該水性液を不織布の原料繊維のビスコースレーヨン繊維に対し、溶媒を含まない第１実施形態の処理剤として０．１〜１質量％の割合となるよう付着させることが好ましい。第１実施形態の処理剤が付着したビスコースレーヨンが、さらにカード機を通過して不織布が製造される場合、カードの種類としては、特に限定されないが、例えばフラットカード、コンビネーションカード、ローラーカード等が挙げられる。
【００３１】
上記実施形態の処理剤、ビスコースレーヨンによれば、以下のような効果を得ることができる。
（１）上記実施形態では、分子中に２〜６個の水酸基を有する多価アルコール、炭素数１２〜２４の脂肪酸、及び非イオン界面活性剤を含有する処理剤を構成した。したがって、ビスコースレーヨンの親水性を阻害することなく、優れた工程通過性を示す。特に、工程を通過したウェブに優れた制電性を付与するとともに、斑を抑制し、均一なウェブを得ることができる。また、近年の高速化された不織布製造機械においても優れた工程通過性を示す。また、処理剤に良好なエマルジョン安定性（乳化安定性）を付与することができる。
【００３２】
なお、上記実施形態は以下のように変更してもよい。
・上記実施形態の処理剤には、本発明の効果を阻害しない範囲内において、処理剤の品質保持のための安定化剤や制電剤として、つなぎ剤、酸化防止剤、紫外線吸収剤等の通常処理剤に用いられる成分をさらに配合してもよい。
【実施例】
【００３３】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００３４】
試験区分１（ビスコースレーヨン不織布用処理剤の調製）
・ビスコースレーヨン不織布用処理剤（実施例１）の調製
ソルビトール（Ａ−３）５％、ステアリン酸（Ｂ−３）５％、ポリオキシエチレン（ｎ＝２０）ソルビタンモノステアレート（Ｃ−５）１６％、ポリオキシエチレン（ｎ＝２０）ソルビタンモノオレート（Ｃ−６）４６％、牛脂（Ｄ−４）１０％、ポリオキシエチレン（ｎ＝５）ラウリルエーテルホスフェートカリウム塩（Ｅ−２）１０％、オレイン酸カリウム塩（Ｅ−８）８％となるように調製したビスコースレーヨンの紡績用処理剤１００部に水９００部を加え、５０℃で撹拌し不織布用処理剤（実施例１）を１０％有する水性液を調製した。
【００３５】
・ビスコースレーヨン不織布用処理剤（実施例１）の酸価、けん化価、水酸基価の測定
実施例１のビスコースレーヨン不織布用処理剤の酸価、けん化価、水酸基価をＪＩＳ  Ｋ  ００７０により測定した。
【００３６】
・ビスコースレーヨン不織布用処理剤（実施例２〜２７及び比較例１〜５）の調製
実施例１のビスコースレーヨン不織布用処理剤の調製と同様に、実施例２〜２７及び比較例１〜５の処理剤を調製した。表１において、各例で使用した多価アルコール、脂肪酸、非イオン界面活性剤、潤滑剤、及びアニオン界面活性剤の種類、処理剤中における各成分の含有比率（％）を示した。また、酸価、けん化価、水酸基価をＪＩＳ  Ｋ  ００７０により測定した結果を表１に示した。
【００３７】
【表１】
2020002497.tif 000003
表１において、
Ａ−１：エチレングリコール、
Ａ−２：グリセリン、
Ａ−３：ソルビトール、
Ａ−４：ソルビタン、
Ｂ−１：ラウリン酸、
Ｂ−２：オレイン酸、
Ｂ−３：ステアリン酸、
Ｂ−４：ベヘニン酸、
Ｃ−１：ポリオキシエチレン（ｎ＝１０）ラウリルエーテル、
Ｃ−２：ポリオキシエチレン（ｎ＝２０）ステアリルエーテル、
Ｃ−３：ポリオキシエチレン（ｎ＝３０）オレイルエーテル、
Ｃ−４：ポリオキシエチレン（ｎ＝２０）ソルビタンモノラウレート、
Ｃ−５：ポリオキシエチレン（ｎ＝２０）ソルビタンモノステアレート、
Ｃ−６：ポリオキシエチレン（ｎ＝２０）ソルビタンモノオレート、
Ｃ−７：ポリオキシエチレン（ｎ＝２０）ソルビタントリステアレート、
Ｃ−８：ポリオキシエチレン（ｎ＝１０）ラウリルエステル、
Ｃ−９：ポリオキシエチレン（ｎ＝２０）ステアリルエステル、
Ｃ−１０：ポリエチレングリコール（分子量４００）モノオレート、
Ｄ−１：鉱物油（粘度３０秒）、
Ｄ−２：鉱物油（粘度８０秒）、
Ｄ−３：鉱物油（粘度１２０秒）、
Ｄ−４：牛脂、
Ｄ−５：グリセリンモノオレート、
Ｄ−６：ソルビタンモノオレート、
Ｄ−７：ソルビタントリステアレート、
Ｄ−８：ソルビタンモノステアレート、
Ｄ−９：パラフィンワックス、
Ｄ−１０：アミノシリコーン、
Ｅ−１：ラウリルホスフェートカリウム塩、
Ｅ−２：ポリオキシエチレン（ｎ＝５）ラウリルエーテルホスフェートカリウム塩、
Ｅ−３：Ｃ１２−１３アルコールスルホネートナトリウム塩、
Ｅ−４：牛脂サルフェートナトリウム塩、
Ｅ−５：トール油脂肪酸サルフェートナトリウム塩、
Ｅ−６：ラウリルサルフェートナトリウム塩、
Ｅ−７：ポリオキシエチレン（ｎ＝５）ラウリルエーテルサルフェートナトリウム塩、
Ｅ−８：オレイン酸カリウム塩、
を示す。
【００３８】
試験区分２（ビスコースレーヨン繊維へのビスコースレーヨン不織布用処理剤の付着）
表１に記載した各例のビスコースレーヨン不織布用処理剤の水性液をさらに希釈してビスコースレーヨン不織布用処理剤の１％エマルジョンを調製した。各水性エマルジョンを繊度１．３×１０−４ｇ／ｍ（１．２デニール）で繊維長３８ｍｍのビスコースレーヨン繊維に、付着量（溶媒を除く）が０．３質量％となるようスプレー給油で付着させ、８０℃の熱風乾燥機で２時間乾燥した。その後、２５℃×４０％ＲＨの雰囲気下に一夜調湿して、ビスコースレーヨン不織布用処理剤を付着させた処理済みビスコースレーヨンを得た。得られたビスコースレーヨンについて、親水性、及び工程通過性として高速カード特性について評価した。高速カード特性は、具体的には下記に示すように制電性とウェブ性状について評価した。
【００３９】
試験区分３（ビスコースレーヨン不織布用処理剤の評価）
・親水性の評価
上記で得た処理済みビスコースレーヨンを用い、ＥＤＡＮＡ法（ＮＷＳＰ  ０１０．１．ＲＯ（１５））により測定を実施した。かかる評価結果を表１に示した。
【００４０】
・親水性の評価基準
◎：未処理のビスコースレーヨンと同等の親水性を示す。
○：未処理のビスコースレーヨンよりも僅かに親水性は劣るが、問題にならない。
×：未処理のビスコースレーヨンよりも親水性が劣り、問題である。
【００４１】
・制電性の評価
上記で得た処理済みビスコースレーヨン１０ｋｇを用い、２０℃×４０％ＲＨの雰囲気下でフラットカード（豊和工業社製）に供し、紡出速度＝１４０ｍ／分の条件で通過させた。紡出されるカードウェブの静電気を以下の基準で判定した。かかる評価結果を表１に示した。
【００４２】
・制電性の評価基準
◎：２ｋＶ以下。
○：２ｋＶを超え且つ４ｋＶ以下。
×：４ｋＶより大きい。
【００４３】
・ウェブ形状の評価
上記で得た処理済みビスコースレーヨン１０ｋｇを用い、３０℃×７０％ＲＨの雰囲気下でフラットカード（豊和工業社製）に供し、紡出速度＝１４０ｍ／分の条件で通過させた。紡出されるカードウェブの外観形状について以下の基準で判定した。かかる評価結果を表１に示した。
【００４４】
・ウェブ形状の評価基準
◎：斑が全くなく、優れて均一である。
○：わずかな斑が認められるが、問題にならない。
×：斑が多く確認でき、問題である。
【００４５】
・乳化安定性の評価
試験区分１で調製した不織布用処理剤を１０％有する水溶液を５０℃で３日間精置し、水溶液の外観を目視で判定した。かかる評価結果を表１に示した。
【００４６】
・乳化安定性の評価基準
◎：粒子の析出が全くなく、優れて均一である。
○：わずかな粒子の析出は認められるが、問題にならない。
×：粒子の析出が多く、問題である。
【００４７】
表１の結果からも明らかなように、本発明によれば、ビスコースレーヨンの親水性を阻害することなく、近年の高速化された機械においても優れた工程通過性を示し、かつ良好な乳化安定性を付与できるという効果がある。